ПРОСЛОЙКИ, ВКЛЮЧАЮЩИЕ СТАБИЛИЗИРОВАННЫЕ СРЕДСТВА ОКСИДА ВОЛЬФРАМА

1. Прослойка для применения в многослойном остеклении, включающая:
поливинилбутираль;
агент оксид вольфрама;
поглотитель солнечного ультрафиолетового излучения, выбранный из группы, состоящей из: молекулы, имеющей структурную формулу
,
молекулы, имеющей структурную формулу
, и
их комбинаций; и
соль многовалентного металла;
в котором поглотитель солнечного ультрафиолетового излучения и соль многовалентного металла добавляют в эффективном количестве, чтобы уменьшить снижение коэффициента пропускания видимого света прослойкой до около шести процентов или менее, после того, как прослойка была подвергнута воздействию ультрафиолетового излучения в везерометре в течение 500 ч, и тем самым подавить синий цветовой сдвиг вследствие эффекта старения агента оксида вольфрама в указанной прослойке; и
где указанная прослойка включает от 0,05 до 0,5 вес.% указанного агента оксида вольфрама.
2. Прослойка по п.1, где указанная прослойка включает от 0,05 до менее чем около 0,1 вес.% указанного агента оксид вольфрама.
y
z
x
y
z
3. Прослойка по п.1, в которой указанный агент оксид вольфрама описывается общей формулой WO, в которой W представляет вольфрам, O представляет кислород, и удовлетворяет условию 2,0<z/y<3,0, и является таким, как описываемый общей формулой MWO, где M представляет элемент, выбранный из H, He, щелочных металлов, щелочноземельных металлов, редкоземельных металлов, Mg, Zr, Cr, Mn, Fe, Ru, Co, Rh, Ir, Ni, Pd, Pt, Cu, Ag, Au, Zn, Cd, Al, Ga, In, Tl, Si, Ge, Sn, Pb, Sb, B, F, P, S, Se, Br, Te, Ti, Nb, V, Mo, Ta, и Re, W представляет вольфрам, O представляет кислород, и удовлетворяет условию 0,001≤x/y≤1,0 и 2,0≤z/y≤3,0.
4. Прослойка по п.1, в которой указанный оксид вольфрама присутствует в количестве, достаточном для блокирования от 70% до 95% света в ближней инфракрасной области спектра.
5. Прослойка по п.1, в которой указанный оксид вольфрама присутствует в количестве, достаточном для блокирования 95% или более инфракрасного излучения в диапазоне длин волн от 800 нм до 2500 нм.
6. Прослойка по п.1, в которой снижение коэффициента пропускания видимого света прослойкой эффективно уменьшается до около двух процентов или менее, после того, как прослойка была подвергнута воздействию ультрафиолетового излучения в везерометре в течение 500 ч.
7. Прослойка по п.1, в которой снижение коэффициента пропускания видимого света прослойкой эффективно уменьшается до около 0,2% или менее, после того, как прослойка была подвергнута воздействию ультрафиолетового излучения в везерометре в течение 500 ч.
8. Многослойная панель для остекления, включающая:
лист стекла; и,
прослойку, контактирующую с указанным листом стекла, где указанная прослойка включает:
поливинилбутираль;
агент оксид вольфрама;
поглотитель солнечного ультрафиолетового излучения, выбранный из группы, состоящей из: молекулы, имеющей структурную формулу
,
молекулы, имеющей структурную формулу
, и
их комбинаций; и
бис(2-этилбутират) магния;
в которой поглотитель солнечного ультрафиолетового излучения и бис(2-этилбутират) магния добавляют в эффективном количестве, чтобы уменьшить снижение коэффициента пропускания видимого света прослойкой до около шести процентов или менее, после того, как прослойка была подвергнута воздействию ультрафиолетового излучения в везерометре в течение 500 ч, и тем самым подавить синий цветовой сдвиг вследствие эффекта старения агента оксида вольфрама в указанной прослойке; и
в которой указанная прослойка включает от 0,05 до 0,5 вес.% указанного агента оксид вольфрама.
9. Панель по п.8, в которой указанная прослойка включает от 0,05 до менее чем около 0,1 вес.% указанного агента оксид вольфрама.
y
z
x
y
z
10. Панель по п.8, в которой указанный агент оксид вольфрама описывается общей формулой WO, в которой W представляет вольфрам, O представляет кислород, и удовлетворяет условию 2,0<z/y<3,0, и является таким, как описываемый общей формулой MWO, где M представляет элемент, выбранный из H, He, щелочных металлов, щелочноземельных металлов, редкоземельных металлов, Mg, Zr, Cr, Mn, Fe, Ru, Co, Rh, Ir, Ni, Pd, Pt, Cu, Ag, Au, Zn, Cd, Al, Ga, In, Tl, Si, Ge, Sn, Pb, Sb, B, F, P, S, Se, Br, Te, Ti, Nb, V, Mo, Ta, и Re, W представляет вольфрам, O представляет кислород, и удовлетворяет условию 0,001≤x/y≤1,0 и 2,0≤z/y≤3,0.
11. Панель по п.8, в которой указанный оксид вольфрама присутствует в количестве, достаточном для блокирования от 70% до 95% света в ближней инфракрасной области спектра.
12. Панель по п.8, в которой снижение коэффициента пропускания видимого света прослойкой эффективно уменьшают до около двух процентов или менее, после того, как прослойка была подвергнута воздействию ультрафиолетового излучения в везерометре в течение 500 ч.
13. Прослойка для применения в многослойном остеклении, включающая:
поливинилбутираль;
агент оксид вольфрама;
молекулу, имеющую бензотриазольную группу; и
соль многовалентного металла;
в котором молекулу, имеющую бензотриазольную группу, и соль многовалентного металла добавляют в эффективном количестве, чтобы уменьшить снижение коэффициента пропускания видимого света прослойкой до около шести процентов или менее, после того, как прослойка была подвергнута воздействию ультрафиолетового излучения в везерометре в течение 500 ч, и тем самым подавить синий цветовой сдвиг вследствие эффекта старения агента оксида вольфрама в указанной прослойке; и
где указанная прослойка включает от 0,05 до 0,5 вес.% указанного агента оксид вольфрама.
14. Прослойка слой по п.13, причем указанная прослойка включает от 0,05 до менее, чем около 0,1 вес.% указанного агента оксид вольфрама.
y
z
x
y
z
15. Прослойка по п.13, в которой указанный агент оксид вольфрама описывается общей формулой WO, в которой W представляет вольфрам, O представляет кислород, и удовлетворяет условию 2,0<z/y<3,0, и является таким, как описываемый общей формулой MWO, где M представляет элемент, выбранный из H, He, щелочных металлов, щелочноземельных металлов, редкоземельных металлов, Mg, Zr, Cr, Mn, Fe, Ru, Co, Rh, Ir, Ni, Pd, Pt, Cu, Ag, Au, Zn, Cd, Al, Ga, In, Tl, Si, Ge, Sn, Pb, Sb, B, F, P, S, Se, Br, Te, Ti, Nb, V, Mo, Ta, и Re, W представляет вольфрам, O представляет кислород, и удовлетворяет условию 0,001≤x/y≤1,0 и 2,0≤z/y≤3,0.
16. Прослойка по п.13, в которой указанный оксид вольфрама присутствует в количестве, достаточном для блокирования от 70% до 95% света в ближней инфракрасной области спектра.
17. Прослойка по п.13, в которой указанный оксид вольфрама присутствует в количестве, достаточном для блокирования 95% или более инфракрасного излучения в диапазоне длин волн от 800 нм до 2500 нм.
18. Прослойка по п.1, в которой снижение коэффициента пропускания видимого света прослойкой эффективно уменьшается до около двух процентов или менее, после того, как прослойка была подвергнута воздействию ультрафиолетового излучения в везерометре в течение 500 ч.
19. Прослойка по п.1, в которой снижение коэффициента пропускания видимого света прослойкой эффективно уменьшается до около 0,2% или менее, после того, как прослойка была подвергнута воздействию ультрафиолетового излучения в везерометре в течение 500 ч.
20. Многослойная панель остекления, включающая:
лист стекла; и
прослойку, контактирующую с указанным листом стекла, где указанная прослойка включает:
поливинилбутираль;
агент оксид вольфрама;
молекулу, имеющую бензотриазольную группу; и
соль многовалентного металла;
в которой молекулу, имеющую бензотриазольную группу, и соль многовалентного металла добавляют в эффективном количестве, чтобы уменьшить снижение коэффициента пропускания видимого света прослойкой до около шести процентов или менее, после того, как прослойка была подвергнута воздействию ультрафиолетового излучения в везерометре в течение 500 ч, и тем самым подавить синий цветовой сдвиг вследствие эффекта старения агента оксид вольфрама в указанной прослойке; и
в которой указанная прослойка включает от 0,05 до 0,5 вес.% указанного агента оксид вольфрама.
21. Панель по п.20, в которой указанная прослойка включает от 0,05 до менее чем около 0,1 вес.% указанного агента оксид вольфрама.
y
z
x
y
z
22. Панель по п.20, в которой указанный агент оксид вольфрама описывается общей формулой WO, в которой W представляет вольфрам, O представляет кислород, и удовлетворяет условию 2,0<z/y<3,0, и является таким, как описываемый общей формулой MWO, где M представляет элемент, выбранный из H, He, щелочных металлов, щелочноземельных металлов, редкоземельных металлов, Mg, Zr, Cr, Mn, Fe, Ru, Co, Rh, Ir, Ni, Pd, Pt, Cu, Ag, Au, Zn, Cd, Al, Ga, In, Tl, Si, Ge, Sn, Pb, Sb, B, F, P, S, Se, Br, Te, Ti, Nb, V, Mo, Ta и Re, W представляет вольфрам, O представляет кислород, и удовлетворяет условию 0,001≤x/y≤1,0 и 2,0≤z/y≤3,0.
23. Панель по п.20, в которой указанный оксид вольфрама присутствует в количестве, достаточном для блокирования от 70% до 95% света в ближней инфракрасной области спектра.
24. Панель по п.20, в которой указанный оксид вольфрама присутствует в количестве, достаточном для блокирования 95% или более инфракрасного излучения в диапазоне длин волн от 800 нм до 2500 нм.
25. Панель по п.20, в которой снижение коэффициента пропускания видимого света прослойкой эффективно уменьшают до уровня около двух процентов или менее, после того, как прослойка была подвергнута воздействию ультрафиолетового излучения в везерометре в течение 500 ч.